(57)【特許請求の範囲】
【請求項１】
（ｉ）硫黄及びアルカリ金属アノード材料の多硫化物からなる群から選択される融液状のカソード材料用の空間と、融液状のアルカリ金属アノード材料用の空間とを隔てる固体電解質、並びに（ｉｉ）前記カソード材料用の空間内で前記固体電解質に隣接して存在する多孔質固体電極を有し、前記固体電極と前記固体電解質との間に電子伝導性でない中間層Ｓが存在する電気化学装置用の電極ユニットにおいて、前記中間層Ｓは、１〜３ｍｍの範囲内の厚さを有し、かつ、前記電気化学装置の最初の充電の前に、前記中間層Ｓを形成する出発材料の全体の連続気孔中に、（Ａ）純粋な多硫化物Ｍｅｔ2Ｓx［式中、Ｍｅｔは、リチウム、ナトリウム、カリウムから選択されるアルカリ金属アノード材料のアルカリ金属であり、かつ、ｘは、前記アルカリ金属に依存し、かつＮａの場合に２、３、４又は５であり、Ｌｉの場合に２、３、４、５、６、７、８であり、Ｋの場合に２、３、４、５、６である］又は（Ｂ）互いに（Ａ）の中からの１種の同じアルカリ金属の多硫化物の混合物を含む多硫化物組成物だけが存在することを特徴とする、電気化学装置用の電極ユニット。
【請求項２】
前記電子伝導性でない中間層Ｓの基材は、酸化アルミニウム（Ａｌ2Ｏ3）、二酸化ケイ素、アルミニウムとケイ素との混合酸化物、ケイ酸塩及びアルミノケイ酸塩から選択される繊維の平坦な構造物であることを特徴とする、請求項１に記載の電極ユニット。
【請求項３】
前記固体電解質は、片側が閉じた円柱状の成形体であることを特徴とする、請求項１又は２に記載の電極ユニット。
【請求項４】
請求項１から３までのいずれか１項に定義されている電極ユニットを有する電気化学装置。
【請求項５】
前記電気化学装置がナトリウム硫黄セルであることを特徴とする、請求項４に記載の電気化学装置。
【請求項６】
請求項１から３までのいずれか１項に定義されている電極ユニット内の、電子伝導性でない中間層Ｓの製造方法において、前記電子伝導性でない中間層Ｓを形成する多孔質出発材料を１ａｔｍ未満の圧力に曝し、かつ前記出発材料に、（Ａ）純粋な多硫化物Ｍｅｔ2Ｓx［式中、Ｍｅｔは、リチウム、ナトリウム、カリウムから選択されるアルカリ金属アノード材料のアルカリ金属であり、かつｘは、前記アルカリ金属に依存し、かつＮａの場合には２、３、４又は５であり、Ｌｉの場合には２、３、４、５、６、７、８であり、Ｋの場合には２、３、４、５、６である］又は（Ｂ）互いに（Ａ）の中からの１種の同じアルカリ金属の多硫化物の混合物を含む、アルカリ金属アノード材料を形成するアルカリ金属の溶融した多硫化物組成物を含浸することを特徴とする、電子伝導性でない中間層Ｓの製造方法。
【請求項７】
請求項４又は５に定義されている電気化学装置を最初に充電する方法において、融液状のカソード材料用の空間内に、（Ａ）純粋な多硫化物Ｍｅｔ2Ｓx［式中、Ｍｅｔは、リチウム、ナトリウム、カリウムから選択される所望のアルカリ金属アノード材料のアルカリ金属であり、かつｘは、前記アルカリ金属に依存し、かつＮａの場合に２、３、４又は５であり、Ｌｉの場合に２、３、４、５、６、７、８であり、Ｋの場合に２、３、４、５、６である］、又は（Ｂ）互いに（Ａ）の中からの１種の同じアルカリ金属の多硫化物の、及び／又はそれぞれ硫黄との混合物、又は（Ｃ）それぞれのアルカリ金属硫化物Ｍｅｔ2Ｓの、硫黄及び／又は（Ａ）又は（Ｂ）で挙げられた多硫化物Ｍｅｔ2Ｓxとの混合物を含む多硫化物化合物（Ｉ）を融液として装入し、更に、融液状のアノード材料用の空間内に、電子伝導性の装置が、固体電解質のアノード材料側の表面に少なくとも下方領域で接触するように、前記電子伝導性の装置を設置し、カソード空間及びアノード空間を電気回路に接続し、かつ前記電気化学装置を通して電流を供給して、前記多硫化物化合物（Ｉ）を電離させ、カソード空間中に硫黄を生じさせかつアノード空間中に金属のアルカリ金属を生じさせることを特徴とする電気化学装置を最初に充電する方法。
【請求項８】
（ｉ）請求項１で定義されたような融液状のカソード材料用の空間と、融液状のアルカリ金属アノード材料用の空間とを隔てる固体電解質、並びに（ｉｉ）電子伝導性でない中間層Ｓにより前記固体電解質と隔てられている多孔質固体電極を有する電気化学装置用の電極ユニット内での、電子伝導性でない中間層Ｓの使用において、前記電子伝導性でない中間層Ｓは、１〜３ｍｍの範囲内の厚さを有し、かつ、前記電気化学装置の最初の充電の前に、前記中間層Ｓを形成する出発材料の全体の連続気孔中に、（Ａ）純粋な多硫化物Ｍｅｔ2Ｓx［式中、Ｍｅｔは、リチウム、ナトリウム、カリウムから選択されるアルカリ金属アノード材料のアルカリ金属であり、かつｘは、前記アルカリ金属に依存し、かつＮａの場合に２、３、４又は５であり、Ｌｉの場合に２、３、４、５、６、７、８であり、Ｋの場合に２、３、４、５、６である］を含むか又は（Ｂ）互いに（Ａ）の中からの１種の同じアルカリ金属の多硫化物の混合物を含む、アルカリ金属アノード材料を形成するアルカリ金属の多硫化物組成物だけが存在することを特徴とする、電子伝導性でない中間層Ｓの使用。
【発明の詳細な説明】
【技術分野】
【０００１】
本発明は、（ｉ）単体硫黄及びアルカリ金属アノード材料の多硫化物からなる群から選択される融液状のカソード材料用の空間と、融液状のアルカリ金属アノード材料用の空間とを隔てる固体電解質、並びに（ｉｉ）カソード材料用の空間内で固体電解質に直接隣接して存在する多孔質固体電極を有し、固体電極と固体電解質との間に電子伝導性でない中間層Ｓが存在する電気化学装置用の電極ユニットにおいて、中間層Ｓは、０．５〜５ｍｍの範囲内の厚さを有し、かつ、電気化学装置の最初の充電の前に、（Ａ）純粋な多硫化物Ｍｅｔ2Ｓx［式中、Ｍｅｔは、リチウム、ナトリウム、カリウムから選択されるアルカリ金属アノード材料のアルカリ金属であり、かつｘは、アルカリ金属に依存し、かつＮａの場合に２、３、４又は５であり、Ｌｉの場合に２、３、４、５、６、７、８であり、Ｋの場合に２、３、４、５、６である］を含むか又は（Ｂ）互いに（Ａ）の中からの１種の同じアルカリ金属の多硫化物の混合物を含む多硫化物組成物で完全に含浸されていることを特徴とする電気化学装置用の電極ユニット、特許請求の範囲に定義されたような電極ユニットを含む電気化学装置、特許請求の範囲に定義されているような電極ユニット中の、電子伝導性でない中間層Ｓの製造方法において、電子伝導性でない中間層Ｓを形成する多孔質出発材料を１ａｔｍ未満の気圧に曝し、かつ（Ａ）純粋な多硫化物Ｍｅｔ2Ｓx［式中、Ｍｅｔは、リチウム、ナトリウム、カリウムから選択されるアルカリ金属アノード材料のアルカリ金属であり、かつｘは、アルカリ金属に依存し、かつＮａの場合に２、３、４又は５であり、Ｌｉの場合に２、３、４、５、６、７、８であり、Ｋの場合に２、３、４、５、６である］を含むか又は（Ｂ）互いに（Ａ）の中からの１種の同じアルカリ金属の多硫化物の混合物を含む、アルカリ金属アノード材料を形成するアルカリ金属の溶融した多硫化物組成物を含浸することを特徴とする製造方法、特許請求の範囲に定義されているような電気化学装置を最初に充電する方法において、融液状のカソード材料用の空間中に、（Ａ）純粋な多硫化物Ｍｅｔ2Ｓx［式中、Ｍｅｔは、リチウム、ナトリウム、カリウムから選択される所望のアルカリ金属アノード材料のアルカリ金属であり、かつｘは、アルカリ金属に依存し、かつＮａの場合に２、３、４又は５であり、Ｌｉの場合に２、３、４、５、６、７、８であり、Ｋの場合に２、３、４、５、６である］、又は（Ｂ）互いに（Ａ）の中からの１種の同じアルカリ金属の多硫化物の、及び／又はそれぞれ単体硫黄との混合物、又は（Ｃ）それぞれのアルカリ金属硫化物Ｍｅｔ2Ｓの、単体硫黄及び／又は（Ａ）又は（Ｂ）で挙げられた多硫化物Ｍｅｔ2Ｓxとの混合物を含む多硫化物化合物（Ｉ）を融液として装入し、更に、融液状のアノード材料用の空間内に、電子伝導性の装置が、固体電解質のアノード材料側の表面に少なくとも下方領域で接触するように、電子伝導性の装置を設置し、カソード空間及びアノード空間を電気回路に接続し、かつこの電気化学装置を通して電流を供給して、多硫化物化合物（Ｉ）を電離させ、カソード空間中に単体硫黄を生じさせかつアノード空間中に金属のアルカリ金属を生じさせることを特徴とする電気化学装置を最初に充電する方法、及び（ｉ）ここに定義されたような融液状のカソード材料用の空間と、ここに定義されたような融液状のアルカリ金属アノード材料用の空間とを隔てる固体電解質、並びに（ｉｉ）電子伝導性でない中間層Ｓにより固体電解質と隔てられている多孔質固体電極を有する電気化学装置用の電極ユニット内での、電子伝導性でない中間層Ｓの使用において、電子伝導性でない中間層Ｓは、０．５〜５ｍｍの範囲内の厚さを有し、かつ、電気化学装置の最初の充電の前に、（Ａ）純粋な多硫化物Ｍｅｔ2Ｓx［式中、Ｍｅｔは、リチウム、ナトリウム、カリウムから選択されるアルカリ金属アノード材料のアルカリ金属であり、かつｘは、アルカリ金属に依存し、かつＮａの場合に２、３、４又は５であり、Ｌｉの場合に２、３、４、５、６、７、８であり、Ｋの場合に２、３、４、５、６である］を含むか又は（Ｂ）互いに（Ａ）の中からの１種の同じアルカリ金属の多硫化物の混合物を含む、アルカリ金属アノード材料を形成するアルカリ金属の多硫化物組成物で完全に含浸されていることを特徴とする使用に関する。
【０００２】
融液状のカソード材料用の空間と、融液状のアノード材料用の空間と、これらの空間を隔てる固体電解質と、カソード質中に存在する多孔質電極とを備えた電気化学装置は公知であり、かつ以後、「固体電解質を備えた電気化学装置」とも言う。
【０００３】
この種の、固体電解質を備えた電気化学装置の例は、いわゆるナトリウム硫黄バッテリーであり、これは例えば、Ullmann's Encyclopedia of Industrial Chemistry、第４巻、D. Berndt, D. Spahrbier著、第7.2.2.2.章、第６０８〜６０９頁、Wiley-VCH (2003)に記載されている。
【０００４】
ナトリウム硫黄バッテリーの場合に、硫黄がカソード材料であり、ナトリウムがアノード材料であり、β−酸化アルミニウムが固体電解質であり、並びに黒鉛フェルトが電極であり、この電極はカソード空間内で硫黄と接触している。
【０００５】
カソード空間とは、本発明の意味範囲で、セルの充電時に多硫化物が単体硫黄に酸化され、かつセルの放電時に単体硫黄が多硫化物に還元される、固体電解質を備えた電気化学装置の空間である。
【０００６】
アノード空間とは、本発明の意味範囲で、アルカリ金属イオン、例えばリチウムイオン、ナトリウムイオン又はカリウムイオンが、この装置の充電時に、単体アルカリ金属、例えばリチウム、ナトリウム又はカリウムに還元され、かつ放電時に単体アルカリ金属、例えばリチウム、ナトリウム又はカリウムがアルカリ金属イオン、例えばリチウムイオン、ナトリウムイオン又はカリウムイオンに酸化される、固体電解質を備えた電気化学装置の空間である。
【０００７】
固体電解質を備えた電気化学装置は、電気エネルギー用の再充電可能な貯蔵装置として使用することができ、これは学術的に一般的に、「蓄電池」又は「二次電池」とも言われる。この蓄電池は、酸化還元反応によって電流を生じ、従ってガルバニ電池である。
【０００８】
他方で、電流が電気化学装置を通して固体電解質に送られる場合、この装置は、電気分解のため、つまり電流による化合物の、例えばその元素の構成成分への分解のために使用することもできる。通常では、学術的に一般的に、電気分解セルについて述べられる。電気エネルギーを大量に貯蔵しかつ必要な場合に電力供給網に送り出すために、相変わらず、電気化学装置の開発が工業的に望ましい。例えば、電力低下時に電力供給網へ消費者に向けて電流を送り出すために、風力発電により製造された電気エネルギーを貯蔵することが望ましい。
【０００９】
このために、多大な貯蔵装置容量が必要であり、これは例えばナトリウム硫黄バッテリーによって提供することができる。
【００１０】
このナトリウム硫黄バッテリーの問題は、バッテリーの充電時に、電気絶縁体の硫黄が、固体電解質表面のカソード側に堆積することにより、一般に、バッテリーの充電時に、この硫黄層がナトリウムイオンの、固体電解質の表面の方向への移動を遮断し、このことがまたセルの電気抵抗の上昇、電極の早期の分極、及びセルの不完全な充電、つまりバッテリーの容量の損失を引き起こす。
【００１１】
このナトリウム硫黄バッテリーの更なる問題は、殊にこのバッテリーの充電した状態での電解質の破壊又は損傷時に、液体ナトリウムが、液体硫黄に、通常では高温で、例えば３００〜４００℃で直接接触し、かつ、殊に固体電解質の破壊又は損傷の箇所で直接、強い発熱反応が起き、この強い発熱反応が、例えばセル内での急速な圧力上昇と共に硫黄の急激な蒸発を引き起こし、この場合、このセルは損傷又は破壊され、周囲環境と激しく反応しかねず、かつそれにより最終的には他のセルを又はそれどころかバッテリー全体を損傷するか又は破壊しかねないセルの内容物が放出される。
【００１２】
GB 1,347,990 Aは、カソード材料として硫黄融液を備え、アノード材料としてナトリウム融液を備え、β−酸化アルミニウム（「sodium beta alumina」）及び黒鉛フェルト電極を備え、この黒鉛フェルト電極が硫黄融液（カソード材料）と接触し、ここで、黒鉛フェルト電極は、数マイクロメートルの薄さの、電気絶縁材料、例えばα−酸化アルミニウムの多孔質層によって固体電解質と隔てられている、ナトリウム硫黄タイプの再充電可能な電気化学ジェネレータを記載している。GB 1,347,990 Aは、この電気絶縁材料が、好ましくはこのジェネレータの最初の充電の前に、アルカリ金属多硫化物で含浸されていることを開示していない。
【００１３】
US 4,084,041は、硫黄融液及び／又は多硫化物融液（カソード空間）、ナトリウム融液（アノード空間）、β−酸化アルミニウム固体電解質（「ベータ−アルミナ」）及び黒鉛フェルト電極を備え、この黒鉛フェルト電極は硫黄融液及び固体電解質と接触し、ここで電極の一部が電気絶縁性酸化アルミニウムにより被覆（コート）されているため、所定の最大オーム抵抗に到達され、かつここでこの電極は、カソード空間の全体の容量を満たしていないナトリウム硫黄バッテリーを記載している。US 4,084,041は、電気絶縁性の酸化アルミニウムにより部分的に被覆された黒鉛フェルト電極が、好ましくはこのバッテリーの最初の充電の前に、アルカリ金属多硫化物で含浸されていることを開示していない。
【００１４】
J.L. Sudworth, A.R. Tilleyは、「The Sodium Sulfur Battery」、Chapman and Hall Ltd., 1985 (ISBN 0412 164906)、第１８９頁、「The sulfur electrode」の章の１〜３行で、炭素フェルトと平板型セルの固体電解質との間に、α−酸化アルミニウム繊維の１ｍｍの厚さの層（「ICI Ltd. Saffil low density mat」）を配置できることを述べている。Sudworth及びTilleyは、α−酸化アルミニウム層がアルカリ金属多硫化物で完全に含浸されていることを開示していない。
【００１５】
本発明の課題は、先行技術の欠点を示すことがなく、殊にセルの最初の充電の前に、固体電解質の損傷又は破壊時にあまり熱を放出せず、それにより電気化学セル及び最終的にバッテリー全体の高められた安全性を提供し、ここでセルの内部抵抗がいまだに良好である、固体電解質を備えた電気化学装置を提供することであった。
【００１６】
この課題は、ここに請求されかつ記載されたような電極ユニット（以後、「本発明による電極ユニット」とも言う）により、ここに請求されかつ記載されたような電気化学装置（以後、「本発明による電気化学装置」とも言う）により、ここに請求されかつ記載されたような電子伝導性でない中間層Ｓの製造方法により、ここに請求されかつ記載されたような電気化学装置を最初に充電する方法により、並びにここに請求されかつ記載されたような電極ユニット中での電子伝導性でない中間層Ｓの使用により解決される。
【００１７】
本発明による電極ユニットは、電気化学装置の融液状のカソード材料用の空間内に存在し、この電気化学装置は、単体硫黄及びアルカリ金属アノード材料の多硫化物（この多硫化物は好ましくは次のように定義される）からなる群から選択される融液状のカソード材料用の空間と、融液状のアルカリ金属アノード材料用（このアノード材料は好ましくは次のように定義される）の空間とを有し、これらの空間は互いに固体電解質により隔てられていて、ここで、この電極ユニットは、固体電解質に直接隣接する多孔質固体電極と、固体電極と固体電解質との間の電子伝導性ではない中間層Ｓとを有し、かつこの中間層Ｓは、電気化学装置の最初の充電の前に、アルカリ金属アノード材料を形成するアルカリ金属の多硫化物組成物で完全に含浸されていて、このアルカリ金属の多硫化物組成物は、（Ａ）純粋な多硫化物Ｍｅｔ2Ｓx［式中、Ｍｅｔは、リチウム、ナトリウム、カリウムから選択されるアルカリ金属アノード材料のアルカリ金属、殊にナトリウムであり、ｘは、アルカリ金属に依存し、かつＮａの場合に２、３、４又は５であり、好ましくは３、４又は５であり、殊に４であり、Ｌｉの場合に２、３、４、５、６、７、８、好ましくは３、４、５、６、７又は８であり、Ｋの場合に２、３、４、５、６、好ましくは３、４又は５、殊に５である］又は（Ｂ）互いに（Ａ）の中からの１種の同じアルカリ金属の多硫化物の混合物を含む。この多硫化物組成物は、以後、「本発明による多硫化物組成物」とも言う。
【００１８】
「完全に」とは、この関連で、電子伝導性でない中間層Ｓを形成する出発材料の全体の連続気孔中に、実質的に本発明による多硫化物組成物だけが存在することを意味する。連続気孔とは、次のように定義される：通常の方法で、例えば質量及び体積の決定により、中間層Ｓを形成する出発材料の嵩密度を測定する。中間層Ｓを形成する出発材料の固有の密度を通常の方法で測定するか又は文献から推知し、かつ次のように連続気孔を計算する：１−上述の出発材料の試験体の嵩密度／試験体を形成する上述の出発材料の固有の密度。具体的には、この連続気孔は、例えば中間層Ｓを形成する出発材料の繊維間の間隙である。電子伝導性でない中間層Ｓを形成する出発材料を、ここで詳細に記載する。
【００１９】
カソード材料として、通常では、アノード材料と化学的に反応することができ、通常では電気化学装置の作動条件下で融液である材料を使用する。
【００２０】
融液状のカソード材料は、単体硫黄及びアルカリ金属アノード材料の多硫化物、換言すると、アルカリ金属アノード材料を形成するアルカリ金属の多硫化物からなる群から選択される。好ましい融液状のカソード材料は、単体硫黄だけであるか又はアルカリ金属アノード材料を形成するアルカリ金属の多硫化物と組み合わせた単体硫黄である。
【００２１】
アルカリ金属アノード材料を形成するアルカリ金属の多硫化物として、好ましくは、（Ａ）純粋な多硫化物Ｍｅｔ2Ｓx［式中、Ｍｅｔは、リチウム、ナトリウム、カリウムから選択される、アルカリ金属アノード材料のアルカリ金属、殊にナトリウムを表し、ｘは、アルカリ金属に依存して、かつＮａの場合に２、３、４又は５、好ましくは３、４又は５、殊に４であり、Ｌｉの場合に２、３、４、５、６、７、８、好ましくは３、４、５、６、７又は８であり、Ｋの場合に２、３、４、５、６、好ましくは３、４又は５であり、殊に５である］又は（Ｂ）互いに（Ａ）の中からの１種の同じアルカリ金属の多硫化物の、及び／又はそれぞれ単体硫黄との混合物、（Ｃ）それぞれのアルカリ金属硫化物Ｍｅｔ2Ｓからの、単体硫黄及び／又は（Ａ）又は（Ｂ）で挙げられた多硫化物Ｍｅｔ2Ｓxとの混合物が考えられる。
【００２２】
融液状のカソード材料は、融液状（溶融した固体）で又は固体として、好ましくは融液状で、本発明による電気化学装置中に充填することができ、かつ電気化学装置の充電／放電時及び作動時に、通常では３００〜４００℃の範囲内の温度で、液状の、溶融した状態で存在する。
【００２３】
アルカリ金属アノード材料は、リチウム、ナトリウム及びカリウム、好ましくはナトリウム、カリウム、殊にナトリウムからなる群から選択される。
【００２４】
融液状のアルカリ金属アノード材料は、本発明の意味範囲で、通常では、カソード材料の電気分解により形成されるが、固体として本発明による電気化学装置中に充填することもできかつ充電、放電及び作動時に、通常では３００〜４００℃の範囲内の温度で、液状の、溶融した状態で、つまり融液状で存在する。
【００２５】
リチウム、ナトリウム及びカリウム、好ましくはナトリウム、カリウム、殊にナトリウムからなる群から選択される融液状のアノード材料は、通常ではアノード空間と接続されていてかつ本来の電気化学セルの外側に存在する容器中に保管される。電気化学セルの放電された状態で、この貯蔵容器は、一般に実際に空であり、かつこの電気化学セルの充電された状態で、この貯蔵容器は、一般に実際に満杯である。
【００２６】
この融液状のアノード材料は、通常では、外部の回路と、通常では適切な集電装置を介して電気接続している。
【００２７】
融液状のカソード材料用の空間と、融液状のアルカリ金属アノード材料用の空間とを隔てている固体電解質は、通常では多結晶のセラミック材料であり、このセラミック材料は、アルカリ金属アノード材料に相当するアルカリ金属イオンに対して、好ましくはリチウムイオン又はナトリウムイオン又はカリウムイオンに対して、特に好ましくはナトリウムイオン又はカリウムイオンに対して、殊にナトリウムイオンに対してイオン伝導性を示す。
【００２８】
良好に適した多結晶のセラミック材料は、酸化アルミニウム単位及びアルカリ金属酸化物単位を含み、このアルカリ金属酸化物単位のアルカリ金属、好ましくはリチウム又はナトリウム又はカリウム、特に好ましくはナトリウム又はカリウム、殊にナトリウムは、これらのイオンに対して伝導性であるように意図される。
【００２９】
アルカリ金属アノード材料がリチウムである本発明による電気化学装置について、例えば固体電解質として、次の材料：リチウムドープしたペロブスカイト、一般式Ｌｉ2+2xＺｎ1-xＧｅＯ4のＬＩＳＩＣＯＮ型の化合物、Ｌｉ−ベータ−酸化アルミニウム、ガーネット構造を示すリチウムイオン伝導性の固体電解質、例えばWO 2009/003695 A又はWO 2005/085138 Aに記載されたような固体電解質が挙げられる。
【００３０】
アルカリ金属アノード材料がカリウムである本発明による電気化学装置について、例えば次の材料：β″−Ａｌ2Ｏ3構造を示す固体の、多結晶のカリウムイオン伝導体、例えばEP 1 672 098 A2中に、特にその段落［００１３］、［００１６］〜［００１９］及び関連する実施例に記載されている及びこの開示がここで明確に採り入れられているカリウムイオン伝導体が挙げられる。
【００３１】
アルカリ金属アノード材料がナトリウムである本発明による電気化学装置について、好ましくはナトリウム含有酸化アルミニウムが挙げられる。ナトリウム含有酸化アルミニウムは、「アルミン酸ナトリウム」とも言われ、公知である。当業者間でも及び文献中でもβ−酸化アルミニウム又はβ−Ａｌ2Ｏ3と言われ、例えばUllmann's Encyclopedia of Industrial Chemistry、第６巻、2000 Electronic Release, Wiley、見出し語：「酸化アルミニウム」1.6の箇所を参照。アルミン酸ナトリウム中のＮａ2Ｏ：Ａｌ2Ｏ3のモル比は、通常では１：１〜１：１１の範囲内にある。
【００３２】
β−酸化アルミニウムの概念は、当業者間で及び文献中で、殊に、理想的な空間群Ｐ６3／ｍｍｃの六方晶結晶構造を示すアルミン酸ナトリウムについて使用される。
【００３３】
しかしながら理想的な空間群Ｒ／３ｍの六方晶結晶構造を示すアルミン酸ナトリウムは、β″−酸化アルミニウムと言われる。
【００３４】
以後、β−酸化アルミニウムもβ″−酸化アルミニウムも含み、後者のβ″−酸化アルミニウムを優先して含む「ベータ−酸化アルミニウム」の概念を使用する。更に、ここで使用されるベータ−酸化アルミニウムの概念は、β−酸化アルミニウム及びβ″−酸化アルミニウムからなるあらゆる混合物又は相混合物、好ましくはβ″−酸化アルミニウムの割合が９０質量％より多い、特に好ましくは９５質量％より多い混合物又は相混合物を含む。
【００３５】
固体電解質、好ましくはベータ−酸化アルミニウムの形状は極めて多様で、例えば多角形の、平坦な成形体又は多角形又は円形又は楕円形の横断面形状を有する中実のロッド又はあらゆる横断面形状の、例えば長方形、正方形、多角形、楕円形、円形の横断面形状の、閉じていないか又は片側が閉じていてもよい長い中空成形体であることができる。
【００３６】
良好に適した固体電解質成形体は、例えばあらゆる横断面形状の、例えば正方形、長方形、多角形、楕円形、円形の横断面形状のロッドであり、好ましくはこのロッドは円柱状の形状を示す。更に好ましくは、固体電解質成形体として、あらゆる横断面形状の、例えば正方形、長方形、多角形、楕円形、円形の横断面形状の長い中空体、特に好ましくは円柱状の成形体、つまり管であり、この管は、両側が開放しているか又は好ましくは片側が閉じていることができる。
【００３７】
更に特に好ましくは、固体電解質としては、好ましくはベータ−酸化アルミニウム固体電解質は、片側が閉じた円柱状の管である。
【００３８】
本発明による電極ユニットの１つの構成要素は、多孔質固体電極である。この多孔質固体電極は、一般に、導電性（電子伝導性）であり、先に詳細に記載されているカソード材料用の空間内で、固体電解質に直接隣接して存在する。通常では、この多孔質固体電極は、通常では、先に詳細に記載されている融液状のカソード材料並びに外部回路と、通常では適切な集電装置を介して電気接続している。
【００３９】
通常では、多孔質固体電極は、更に、先に詳細に記載されている融液状のカソード材料に対して実質的に耐久性である。実質的に耐久性とは、この関連で、多孔質固体電極を形成する材料が、融液状のカソード材料と、分解又は腐食しながら、化学的又は電気化学的に反応しないことを意味する。
【００４０】
多孔質固体電極用の材料として良好に適しているのは、例えば無定型炭素、黒鉛、ガラス状炭素（英語では「vitreous carbon」とも言われる）、好ましくは黒鉛フェルト、黒鉛フォーム（英語では「vitreous carbon foam」とも言われる）である。特に黒鉛フェルトが好ましく、これは公知であり、例えばJ.L. Sudworth, A.R. Tilley著、「The Sodium Sulfur Battery」、Chapman and Hall Ltd.、1985 (ISBN 0412 164906)、5.3.1章及び5.3.2章、第１５９〜１６４頁に記載されている。
【００４１】
多孔質固体電極用の材料、好ましくは黒鉛又は黒鉛フェルトは、上述の融液状の多硫化物によって、溶融した単体硫黄によるよりも良好に濡れるように部分的に又は完全に変性されていてもよい。例えば、多孔質固体電極用の材料、好ましくは黒鉛又は黒鉛フェルトは、このために、例えばUS 4,084,041に記載されているように、元素の周期表の１、２又は３族の硫化物又は酸化物、例えば酸化アルミニウム（Ａｌ2Ｏ3）で、部分的に又は完全に含浸される。
【００４２】
多孔質固体電極は、カソード材料用の空間を完全に又は部分的に満たすことができる。好ましくは、多孔質固体電極は、カソード材料用の空間を部分的に満たし、つまり固体電解質に直接隣接し、単にこの固体電解質から、空間的に、後に詳細に記載されている電子伝導性でない中間層Ｓによって隔てられているため、通常では次の構造を生じる：固体電解質／中間層Ｓ／多孔質固体電極、例えば：ベータ−酸化アルミニウム固体電解質／電子伝導性でない中間層Ｓ／黒鉛フェルトからなる多孔質固体電極。
【００４３】
多孔質固体電極、好ましくは黒鉛又は黒鉛フェルトは、カソード材料側の固体電解質の表面を、通常では完全に又は部分的に、例えばその表面の５０〜１００％、好ましくは９０〜１００％を覆い、この場合、固体電解質の底部領域、例えば片側が閉じた円柱状の管の底部は、通常ではこの計算に含まれない。
【００４４】
電子伝導性でない中間層Ｓの形成のために、本発明に従って、硫化物化合物を収容する材料（ここでは「出発材料」とも言われる）は、酸化アルミニウム（Ａｌ2Ｏ3）、二酸化ケイ素、例えばガラス繊維、アルミニウムとケイ素との混合酸化物、ケイ酸塩及びアルミノケイ酸塩から選択される。これらの材料は、通常の条件下で、例えば２５℃で１ａｔｍで、実際に導電性を示さない。
【００４５】
電子伝導性ではない中間層Ｓ用の出発材料並びに電子伝導性でない中間層Ｓ自体は、一般に、（ｉ）５０〜９９．９９％、好ましくは８０〜９９％、特に好ましくは９０〜９５％の範囲内の連続気孔で（この場合、この連続気孔は次のように計算される：１−（試験体の嵩密度／試験体を形成する材料の密度）×１００）で及び（ｉｉ）光学顕微鏡の方法により測定して、通常では１〜１０マイクロメートルの範囲内の平均細孔直径で、通常では多孔性である。
【００４６】
通常では、電子伝導性でない中間層Ｓの基材は、上述のような材料から選択される、好ましくは酸化アルミニウムからなる繊維、例えばSaffil社のSaffil（登録商標）、及び／又は二酸化ケイ素からなる繊維、例えばガラス繊維から選択される平坦な構造物、例えば織物、フェルト又はマットである。
【００４７】
本発明の場合に、電子伝導性でない中間層Ｓの厚さは、０．５〜５ｍｍ、好ましくは１．０〜３ｍｍ、特に好ましくは１〜２ｍｍの範囲内である。
【００４８】
電子伝導性でない中間層Ｓは、多孔質固体電極と固体電解質との間に配置されていて、実際に固体電解質表面に対して接している。
【００４９】
電子伝導性でない中間層Ｓは、通常では実際に、固体電解質の側の、固体電極の全体の面を覆う。
【００５０】
電子伝導性でない中間層Ｓは、電気化学装置の最初の充電の前に、（Ａ）純粋な多硫化物Ｍｅｔ2Ｓx［式中、Ｍｅｔは、リチウム、ナトリウム、カリウムから選択されるアルカリ金属アノード材料のアルカリ金属、殊にナトリウムであり、ｘは、アルカリ金属に依存して、かつ、Ｎａの場合に２、３、４又は５、好ましくは３、４又は５、殊に４であり、Ｌｉの場合に２、３、４、５、６、７、８、好ましくは３、４、５、６、７又は８であり、Ｋの場合に２、３、４、５、６、好ましくは３、４又は５、殊に５である］又は（Ｂ）互いに（Ａ）の中からの１種の同じアルカリ金属の多硫化物の混合物を含む、アルカリ金属アノード材料を形成するアルカリ金属の多硫化物組成物で完全に含浸される。この本発明による多硫化物組成物は、好ましくは電子伝導性でない中間層Ｓの全体にわたって均質に分配されている。
【００５１】
一般に、電子伝導性でない中間層Ｓは、電気化学装置の最初の充電の後でも、例えば電気化学装置の作動又は放電又は再充電の間でも、本発明による多硫化物組成物を含む。
【００５２】
本発明による多硫化物組成物を含む中間層Ｓを形成するため良好に適した方法は、上述したような電子伝導性でない中間層Ｓ用の出発材料、例えば酸化アルミニウム繊維及び／又はSaffil（登録商標）繊維の含浸である。好ましくはこの含浸は、実際に水不含でかつ実際に酸素不含で又は酸化しない条件下で行われる。
【００５３】
本発明による多硫化物組成物を含む中間層Ｓを形成するための好ましい方法の場合に、次のように行う：
中間層Ｓ用の出発材料、例えば酸化アルミニウム繊維及び／又はSaffil（登録商標）繊維を、好ましくは１枚の紙に似た構造物の形で、固体電解質のカソード空間側の表面に、例えばここに記載された片側が閉じた円柱状の管のカソード空間側の表面に被着させ、上述の円柱状の管の場合には、巻き付けにより被着させる。こうして準備された電極ユニット又は固体電解質を備えた電気化学装置を組み立て、かつカソード空間内に、例えばその中に存在するガスの少なくとも一部をポンプ排気することにより負圧を生じさせ；それによりカソード空間中の圧力は、例えば１０〜２０ｍｂａｒ（絶対圧）となる。次いで、通常では融液の形の、アノード材料を形成する本発明によるアルカリ金属の多硫化物組成物を、減圧下に保たれたカソード空間内へ、好ましくは貯蔵容器から送り込む。この場合、通常では、本発明による多硫化物組成物は、貯蔵用器中ではまず、カソード空間内の圧力よりも高い圧力下にある。好ましい本発明による多硫化物組成物は、例えば（ｉ）純粋な多硫化物Ｎａ2Ｓx（式中、ｘは２、３、４又は５、好ましくは３、４又は５、殊に４又は５である）又は（ｉｉ）（ｉ）からの多硫化物の混合物である。
【００５４】
この措置は、一般に、電子伝導性でない中間層Ｓ及び多孔質固体電極の完全な含浸を引き起こし、この場合、「完全な」とは上述の定義と同様である。この通常では「最初の充填」といわれるコンディショニングの後に、本発明による電気化学装置は、通常では、電流の供給又は電圧の印加によって充電することができる。
【００５５】
本発明による電極ユニット及びこの電極ユニットを有する本発明による電気化学装置の良好に適した実施形態を次に記載する。
【００５６】
ここでは、固体電解質は、ベータ−酸化アルミニウムからなる円柱状の、片側が閉じた管、例えば２０〜６０ｍｍの範囲内の内径及び０．０５〜２ｍの範囲内の長さ、例えば０．５〜２ｍの範囲内の長さ、０．５〜３ｍｍの範囲内の壁厚の管である。この固体電解質の内部には、この実施形態の場合に、融液状のアルカリ金属アノード材料のナトリウムが存在する。
【００５７】
この円柱状の、片側が閉じた固体電解質の外側には、この実施形態の場合に、好ましくは酸化アルミニウムの繊維、例えばSaffil社のSaffil（登録商標）又は二酸化ケイ素の繊維、例えばガラス繊維からなる電子伝導性でない中間層Ｓが存在し、この中間層Ｓは、最初の充電の前に、好ましくは（ｉ）純粋な多硫化物Ｎａ2Ｓx［式中、ｘは、２、３、４又は５、好ましくは３、４又は５、殊に４である］又は（ｉｉ）（ｉ）からの多硫化物の混合物を含む。この電子伝導性でない中間層Ｓの厚さは、この実施形態の場合に、通常では０．５〜５ｍｍ、好ましくは１．０〜３ｍｍ、特に好ましくは１〜２ｍｍの範囲内である。この中間層Ｓに続いて、円柱状の、片側が閉じた電解質の外側を取り囲み、上述したような多孔質固体電極があり、この多孔質固体電極の材料は上述されていて、好ましくは黒鉛又は黒鉛フェルトである。
【００５８】
多孔質固体電極は、一般に及びこの実施形態の場合に、電子伝導体、例えば集電装置を介して又は電気化学装置の金属製のセルハウジング自体を介して、外部回路に接続されている。
【００５９】
多孔質固体電極は、通常では及びこの実施形態の場合に、一般に金属から、例えば特殊鋼から作製された装置、例えばカソード空間の金属製容器壁により取り囲まれる。
【００６０】
本発明による電極ユニット及び本発明による電気化学装置の先に記載の良好に適した実施形態は、例えば図１に示されていて、この図１中の符号は次の意味を有する：
１  ディスプレーサ体
２  多孔質固体電極、例えば黒鉛フェルト
３  固体電解質、例えばベータ−酸化アルミニウム
４  カソード空間、例えば融液状の多硫化ナトリウム及び硫黄を有するカソード空間
５  アノード空間、例えば融液状のナトリウム金属を有するアノード空間
６  集電装置
７  中間層Ｓ、例えば本発明による多硫化物組成物を含浸したSaffil（登録商標）
８  セルハウジング
【図面の簡単な説明】
【００６１】
【図１】本発明による電極ユニット及び本発明による電気化学装置の実施形態を示す図。
【００６２】
本発明の主題は、本発明による電極ユニット中の、電子伝導性でない中間層Ｓの製造方法でもあり、この場合、電子伝導性でない中間層Ｓを形成する多孔質の出発材料を、１ａｔｍ未満の、例えば１０〜２０ｍｂａｒ（絶対圧）の圧力に曝し、かつこの出発材料を溶融した本発明による多硫化物組成物で含浸する。この場合、電子伝導性でない中間層Ｓ用の好ましい出発材料は、好ましくは平面形状の、例えば織物、フェルトなどとしての酸化アルミニウム繊維及び／又はSaffil繊維である。この場合、好ましい本発明による多硫化物組成物は、例えば（ｉ）純粋な多硫化物Ｎａ2Ｓx（式中、ｘは２、３、４又は５、好ましくは３、４又は５、殊に４又は５である）又は（ｉｉ）（ｉ）からの多硫化物の混合物である。
【００６３】
本発明による電極ユニット中の、電子伝導性でない中間層Ｓの、この種の良好に適した製造方法は、次のように実施される：
電子伝導性でない中間層Ｓ用の出発材料を、固体電解質のカソード空間側の表面に被着する。次いで、固体電極を中間層Ｓに被着する。こうして準備された電極ユニット又は固体電解質を備えた電気化学装置を組み立て、カソード空間内に負圧を、例えば１０〜２０ｍｂａｒ（絶対圧）を生じさせる。次いで、通常では融液の形の、アノード材料を形成するアルカリ金属の本発明による多硫化物組成物を、減圧下に保たれたカソード空間内へ送り込む。好ましい本発明による多硫化物組成物は、例えば（ｉ）純粋な多硫化物Ｎａ2Ｓx（式中、ｘは２、３、４又は５、好ましくは３、４又は５、殊に４又は５である）又は（ｉｉ）（ｉ）からの多硫化物の混合物である。
【００６４】
本発明による電極ユニット中の、電子伝導性でない中間層Ｓの製造方法の一実施形態を、次に記載する：
電子伝導性でない中間層Ｓ用の出発材料、例えば酸化アルミニウム繊維及び／又はSaffil（登録商標）繊維を、好ましくは１枚の紙に似た構造物の形で、好ましくはベータ−酸化アルミニウムからなる固体電解質のカソード空間側の表面に、例えばここに記載された片側が閉鎖された円柱状の管のカソード空間側の表面に被着させ、上述の円柱状の管の場合には、巻き付けにより被着させる。次いで、好ましくは黒鉛フェルトからなる固体電極を、この中間層Ｓに被着させる。こうして準備された電極ユニット又は固体電解質を備えた電気化学装置を組み立て、かつカソード空間内に、例えばその中に存在するガスの少なくとも一部をポンプ排気することにより負圧を生じさせ；それによりカソード空間中の圧力は、例えば１０〜２０ｍｂａｒ（絶対圧）となる。次いで、通常では融液の形の、アノード材料を形成するアルカリ金属の本発明による多硫化物組成物を、減圧下に保たれたカソード空間内へ、好ましくは貯蔵容器から送り込む。この場合、通常では、本発明による多硫化物組成物は、貯蔵用器中ではまず、カソード空間内の圧力よりも高い圧力下にある。好ましい本発明による多硫化物組成物は、この場合、例えば（ｉ）純粋な多硫化物Ｎａ2Ｓx（式中、ｘは２、３、４又は５、好ましくは３、４又は５、殊に４又は５である）又は（ｉｉ）（ｉ）からの多硫化物の混合物である。
【００６５】
この措置は、一般に、中間層Ｓ及び多孔質固体電極の完全な含浸を引き起こし、この場合、「完全な」とは上述の定義と同様である。この通常では「最初の充填」といわれるコンディショニングの後に、電気化学装置は、通常では、電流の供給又は電圧の印加によって充電することができる。
【００６６】
本発明の主題は、本発明による電極ユニットを含む電気化学装置でもある。この電気化学装置は、電気エネルギー用の再充電可能な貯蔵装置（これは「蓄電池」又は「二次電池」とも言われる）又は例えばここで定義されたような相応する多硫化物からアルカリ金属Ｍｅｔ2Ｓxを製造するための電気分解セルであることができる。本発明による電気化学装置はここに記載されたような装置である。
【００６７】
本発明による好ましい電気化学装置には、いわゆるナトリウム硫黄セル又はナトリウム硫黄バッテリーが挙げられる。これらは、例えばUllmann's Encyclopedia of Industrial Chemistry、第４巻、D. Berndt, D. Spahrbier著、第７．２．２．２章、第６０８〜６０９頁、(2003)に記載されている。
【００６８】
本発明によるナトリウム硫黄セルの実施態様は、次のように構成されていて（実施態様１）かつ例えば図１に示されていて、ここで符号は上述の意味を有する：
固体電解質は、上述のような材料、好ましくはベータ−酸化アルミニウムからなる、上述のような円柱状の、片側が閉じた管である。
【００６９】
実施態様１中のアノード空間は、円柱状の、片側が閉じた固体電解質管の内部であり、この内部に融液状のアルカリ金属アノード材料のナトリウムが存在する。大量の融液状のアルカリ金属アノード材料のナトリウムは、通常ではアノード空間と接続されていてかつ本来の電気化学セルの外側に存在する容器内に保管される。電気化学セルの放電された状態で、この貯蔵容器は、一般に実際に空であり、かつこの電気化学セルの充電された状態で、この貯蔵容器は、一般に実際に満杯である。通常では、円柱状の、片側が閉じた管の内部に、融液状のナトリウムの他に、円柱状の、片側が閉じた電解質管とは似ているがより小さい寸法を有する中実又は中空の円柱体（「ディスプレーサ」、図１の符号１）が同軸に配置されているため、電解質の内壁とディスプレーサの外壁との間に環状の間隙が形成され、この環状の間隙中に、融液状のアルカリ金属アノード材料のナトリウムが存在する。通常、ディスプレーサは金属、例えばアルミニウム、鋼、特殊鋼又は他の、記載されたアルカリ金属に対して耐性の金属から製造されている。
【００７０】
実施形態１のカソード空間は、円柱状の、片側が閉じた固体電解質管の外側表面に始まりかつ例えば鋼、特殊鋼、クロムめっきされたアルミニウム又は他の、好ましくは耐腐食性の材料からなるハウジングにより、例えば図１に図示されているように、外側に向かって区切られている（符号８）。
【００７１】
円柱状の、片側が閉じた固体電解質管の外側表面に、上述のように、まず電子伝導性でない中間層Ｓが、その上に多孔質固体電極が、例えば図１では符号２（多孔質固体電極）及び符号７（電子伝導性でない中間層Ｓ）示されているように被着されている。
【００７２】
実施態様１の融液状のカソード材料は、（Ａ）純粋な多硫化物Ｎａ2Ｓx［式中、ｘは、２、３、４又は５、好ましくは３、４又は５、殊に４である］又は（Ｂ）互いに（Ａ）の中からの多硫化物の、及び／又はそれぞれ単体硫黄との混合物又は（Ｃ）Ｎａ2Ｓと、単体硫黄及び／又は（Ａ）又は（Ｂ）で挙げられた多硫化物Ｎａ2Ｓxとの混合物から選択される。
【００７３】
実施態様１の好ましい融液状のカソード材料は、単体硫黄だけであるか又はこれと上述の多硫化物Ｎａ2Ｓxの１種以上との組み合わせである。
【００７４】
融液状のカソード材料も、融液状のアノード材料も、通常では回路に導電性に接続されている。
【００７５】
実施態様１は、いわゆる「ナトリウムセンター型セル（Central Sodium Cell）」であり、この場合、アノード材料のナトリウムが固体電解質の内部にあり、かつ実施態様１では上述した融液状のカソード材料はこの電解質を取り囲む。
【００７６】
本発明によるナトリウム硫黄セルの別の実施態様（実施態様２）は、融液状のカソード材料を有するカソード空間は、実施態様１に記載されているように、固体電解質の内部にあり、通常ではディスプレーサを有しない他は、実際に実施多様１と類似に構成されている。融液状のナトリウムを有するアノード空間は、実施態様２の場合には電解質を取り囲み、かつ金属ハウジングによって区切られる。実施態様２は、いわゆる「硫黄センター型セル（Central Sulfur Cell）」である。
【００７７】
本発明の意味範囲で、実施態様１、つまりナトリウムセンター型セルが好ましい。
【００７８】
本発明による電気化学装置は、通常では３００〜４００℃の範囲内の温度で作動される。
【００７９】
本発明による電気化学装置、好ましくは実施態様１の電気化学装置は、通常では蓄電池であるが、電気分解セルとしても使用することができる。
【００８０】
本発明による電気化学装置を電気分解セルとして使用する場合、通常では、カソード空間中にアルカリ金属硫化物Ｍｅｔ2Ｓ及び／又はアルカリ金属多硫化物Ｍｅｔ2Ｓxを場合により単体硫黄と組み合わせて、それぞれここに記載されたかつ定義されたように装入する。固体電解質は、相応するアルカリ金属イオンに対してイオン伝導性を示し、かつアノード空間は、回路を介してカソード空間に導電性に接続されている。
【００８１】
回路中に組み込まれた電源は、通常では、本発明による電気化学装置を通して電流を供給し、かつカソード空間内で、アルカリ金属硫化物Ｍｅｔ2Ｓ及び／又はアルカリ金属多硫化物Ｍｅｔ2Ｓx（ここに記載及び定義されたようなＭｅｔ2Ｓ及びＭｅｔ2Ｓx［式中、好ましくは、Ｍｅｔはアルカリ金属としてリチウム、ナトリウム、カリウムを表す］）を、相応する単体のアルカリ金属に、アノード空間内で硫黄を析出させながら分解する。
【００８２】
本発明の主題は、ここに定義されているような電気化学装置を最初に充電する方法において、融液状のカソード材料用の空間内に、（Ａ）純粋な多硫化物Ｍｅｔ2Ｓx［式中、Ｍｅｔは、リチウム、ナトリウム、カリウムから選択される所望のアルカリ金属アノード材料のアルカリ金属、殊にナトリウムであり、かつｘは、アルカリ金属に依存し、かつＮａの場合に２、３、４又は５、好ましくは３、４又は５、殊に４であり、Ｌｉの場合に２、３、４、５、６、７、８、好ましくは３、４、５、６、７又は８であり、Ｋの場合に２、３、４、５、６、好ましくは３、４又は５、殊に５である］、又は（Ｂ）互いに（Ａ）の中からの１種の同じアルカリ金属の多硫化物の、及び／又はそれぞれ単体硫黄との混合物、又は（Ｃ）それぞれのアルカリ金属硫化物Ｍｅｔ2Ｓの、単体硫黄及び／又は（Ａ）又は（Ｂ）で挙げられた多硫化物Ｍｅｔ2Ｓxとの混合物を含む多硫化物化合物（Ｉ）を融液として装入し、更に、融液状のアノード材料用の空間内に、電子伝導性の装置が、固体電解質のアノード材料側の表面に少なくとも下方領域で接触するように、電子伝導性の装置を設置し、カソード空間及びアノード空間を電気回路に接続し、かつ電気化学装置を通して電流を供給して、多硫化物化合物（Ｉ）を電離させ、カソード空間中に単体硫黄を生じさせかつアノード空間中に金属のアルカリ金属を生じさせることを特徴とする電気化学装置を最初に充電する方法でもある。
【００８３】
蓄電池としての本発明による化学装置の作動時に、ここに記載されたように、融液状のアルカリ金属アノード材料が収容される空間内に、電子伝導性の装置が、電解質の、アノード材料側の表面と少なくとも下方領域で接触し、かつ電気接続が形成されるように電子伝導性の装置が取り付けられている。この装置は、例えば上述のディスプレーサであってもよく、このディスプレーサはその表面の少なくとも一部に、導電性の、通常では金属製の、例えば特殊鋼又はアルミニウムからなるばね部材が取り付けられ、このばね部材は固体電解質の内側表面と接触する。
【００８４】
この固体電解質は、多硫化物化合物（Ｉ）の相応するアルカリ金属イオンに対してイオン伝導性を示す。
【００８５】
アノード空間は、回路を介してカソード空間と導電性に接続されているので、回路内に配置されている電源は、本発明による電気化学装置を通して電流を供給して、多硫化物化合物（Ｉ）は電気分解され、その際、カソード空間中には単体硫黄が生じ、かつアノード空間中には金属のアルカリ金属、好ましくはナトリウムが生じる。これにより、通常では電気化学セルは充電される。
【００８６】
本発明による電気化学装置の最初の充電並びに後の作動は、通常では、３００〜４００℃の範囲内の温度で実施される。
【００８７】
このように最初に充電された本発明による電気化学装置は、蓄電池として機能することができかつ電気エネルギーを消費者に送り出すことができる。この電気化学装置が放電された後、この電気化学装置は、上述のように、再度充電することができる。
【００８８】
最初に充電する方法のための、好ましい電気化学装置は、実施態様１としての、例えば図１に示された上述の本発明によるナトリウム硫黄セルである。電気化学装置を最初に充電するための好ましい方法は、次の相違点と共に、上述のように実施される：
固体電解質は、ベータ−酸化アルミニウムからなる、上述のような、円柱状の、片側が閉じた管である。
【００８９】
アノード空間は、円柱状の、片側が閉じた管の内部であり、この内部にセルの充電時に融液状のアルカリ金属アノード材料のナトリウムが形成される。
【００９０】
電子伝導性の装置は、円柱状の、片側が閉じた管の内部に、この円柱状の片側が閉じた管と似ているが小さい寸法の中実の又は中空の円柱体（「ディスプレーサ」、図１中の符号１）の形で、固体電解質の内壁とディスプレーサの外壁との間に環状の間隙が形成され、かつディスプレーサが固体電解質の内面に、少なくとも下方領域で、少なくとも一点で、例えばばねエレメントを介して電気接続が形成されて接触するように同軸に配置されている。通常、ディスプレーサは金属、例えばアルミニウム、鋼、特殊鋼又は他の、アルカリ金属に対して耐性の金属から製造されている。
【００９１】
実施形態１のカソード空間は、円柱状の、片側が閉じた管の外側表面に始まりかつ例えば鋼、特殊鋼、クロムめっきされたアルミニウム又は他の、好ましくは耐腐食性の材料からなるハウジングにより、例えば図１に図示されているように、外側に向かって区切られている（符号８）。
【００９２】
固体電解質の、円柱状の、片側が閉じた管の外側表面に、上述のように、まず電子伝導性でない中間層Ｓが、更にその上に多孔質固体電極が、例えば図１では符号２（多孔質固体電極）及び符号７（電子伝導性でない中間層Ｓ）で示されているように被着されている。
【００９３】
融液状のカソード材料は、（Ａ）純粋な多硫化物Ｎａ2Ｓx［式中、ｘは、２、３、４又は５、好ましくは３、４又は５、殊に４である］又は（Ｂ）互いに（Ａ）の中からの多硫化物の、及び／又はそれぞれ単体硫黄との混合物又は（Ｃ）Ｎａ2Ｓと、単体硫黄及び／又は（Ａ）又は（Ｂ）で挙げられた多硫化物Ｎａ2Ｓxとの混合物から選択される。好ましい融液状のカソード材料は、上述の成分（Ａ）又は（Ｂ）である。
【００９４】
融液状のカソード材料も融液状のアノード材料も、回路に導電性に接続されている。
【００９５】
本願の主題は、（ｉ）融液状のカソード材料用の空間と、融液状のアルカリ金属アノード材料用の空間とを隔てる固体電解質、並びに（ｉｉ）電子伝導性でない中間層Ｓにより前記固体電解質と隔てられている多孔質固体電極を有する電気化学装置用の電極ユニット内での、電子伝導性でない中間層Ｓの使用において、中間層Ｓは、０．５〜５ｍｍの範囲内の厚さを有し、かつ、電気化学装置の最初の充電の前に、（Ａ）純粋な多硫化物Ｍｅｔ2Ｓx［式中、Ｍｅｔは、リチウム、ナトリウム、カリウムから選択されるアルカリ金属アノード材料のアルカリ金属、殊にナトリウムであり、かつｘは、アルカリ金属に依存し、かつＮａの場合に２、３、４又は５、好ましくは３、４又は５、殊に４であり、Ｌｉの場合に２、３、４、５、６、７、８、好ましくは３、４、５、６、７又は８であり、Ｋの場合に２、３、４、５、６、好ましくは３、４又は５、殊に５である］又は（Ｂ）互いに（Ａ）の中からの１種の同じアルカリ金属の多硫化物の混合物を含む、アルカリ金属アノード材料を形成するアルカリ金属の多硫化物組成物で完全に含浸されていることを特徴とする使用でもある。
【００９６】
本発明の利点は、本発明による電気化学装置中で、固体電解質の破壊又は損傷の際に、殊にバッテリーの充電状態で、液体ナトリウムが液体硫黄と、例えば高温で、例えば３００〜４００℃で直接接触し、かつ、殊に電解質の破壊又は損傷の箇所で直接、強い発熱反応が起き、この強い発熱反応が、例えばセル内での急速な圧力上昇と共に硫黄の急激な蒸発を引き起こし、この場合、このセルは損傷又は破壊され、周囲環境と激しく反応しかねず、かつそれにより最終的には他のセルを又はそれどころかバッテリー全体を損傷するか又は破壊しかねないセルの内容物が放出されることを抑制又は低減し、この場合、損傷のない本発明による電気化学装置の内部抵抗は、電子伝導性でない中間層Ｓにもかかわらず低く保たれることである。
【００９７】
実施例
実施例１：比較のため
充電状態での、中間層Ｓなしのナトリウム硫黄セルの意図的な破壊
通常のナトリウム硫黄セル（ナトリウムセンター型セル）を、ベータ″−酸化アルミニウムからなる、内径５．６ｃｍ、壁厚０．２ｃｍ及び長さ５０ｃｍの円柱状の、下側が閉じた電解質から構築し、この電解質中に軸中心に、特殊鋼１．４４０からなる中実の円柱状のディスプレーサ体（直径５．５ｃｍ、長さ４５．５ｃｍ）が存在し、このディスプレーサ体の外側表面と固体電解質の内側表面との間に環状の間隙が形成され、この場合、この環状の間隙はアノード空間であった。固体電解質の外側表面に直接、５ｍｍの厚さの層の黒鉛フェルト電極及びこの電極の電気接続のための装置、つまり集電装置が存在していた。この電極ユニット／固体電解質は、実際に中心軸に、内径１０．８ｃｍの特殊鋼からなる円柱状の金属ハウジング中に収容されていて、かつ固体電解質の外側表面と金属ハウジングとの間の空間は、カソード空間であった。
【００９８】
このセルを３００℃に加熱した。このカソード空間は、真空ポンプを用いて排気し、次いで、約５ｋｇの融液状の硫黄を充填した。このアノード空間は、負圧下にはなく、かつオーバーフローシステムによって外部の貯蔵容器から溶融したナトリウム４５ｇが充填された。温度及び圧力用の測定箇所を、カソード空間内の多様な箇所に配置した。金属ハウジングの底部には、Ｔ字型の導管を取り付け、その垂直方向の脚部には、１０ｂａｒの過圧で破裂する破裂板が存在していた。この導管の水平方向の遮断可能な脚部は、硫黄をカソード空間に充填するために利用した。
【００９９】
液圧ポンプで、この条件下でナトリウムに対して実際に不活性の高沸点油を、液体ナトリウムで実際に完全に充填されたアノード空間内へ圧送し、それにより固体電解質の内側表面にも圧力をかけた。約８０ｂａｒの圧力で、電解質は破断により破壊された。固体電解質の破壊の際にナトリウムと硫黄とが直接接触し、熱及び圧力の形成下で激しく反応した。
【０１００】
このセルの上部の温度は、固体電解質の破壊後の最初の数秒の間に、１２００℃を越えるまで上昇した。セル内のいくつかの箇所での突然の温度上昇により、ミリ秒の範囲内で、１０ｂａｒの局所的な圧力が生じるほどの大量の硫黄の蒸発が生じた。それにより、最初の数秒の間にセル内の全体の圧力は、破裂板が破壊される少なくとも１１ｂａｒの圧力に達した。
【０１０１】
実施例２：本発明による
充電状態での、中間層Ｓありのナトリウム硫黄セルの意図的な破壊
試験構造は、実施例１と同様であったが、固体電解質の外側表面に、Saffil社のSaffil（登録商標）Paperとして市販されている、フェルト状にされた多結晶酸化アルミニウム繊維からなる１ｍｍの厚さの層が存在した。この層に直接、５ｍｍの厚さの黒鉛フェルト電極の層が取り付けられ、この層は、この電極の電気接続のための装置を備えていた。
【０１０２】
このセルを３００℃に加熱した。カソード空間は、真空ポンプを用いて約２０ｍｂａｒ（絶対圧）の圧力にされ、次いで約５ｋｇの融液状のＮａ2Ｓ5（五硫化二ナトリウム）を充填し、従って、中間層Ｓ及び多孔質固体電極はＮａ2Ｓ5で含浸された。窒素で充填されたアノード空間中に、まず（試験の開始時に）ナトリウムは存在しない；次いで、セルを通して電流を供給しかつこの五硫化二ナトリウムを電気化学的に分解することにより、ナトリウムで充填された。このようにして、セルは充電された。
【０１０３】
温度及び圧力用の測定箇所を、カソード空間内の多様な箇所に配置した。
このセルは、８０％まで充電され、つまり、開始時に充填された五硫化二ナトリウム（Ｎａ2Ｓ5）の８０％が電気化学的に、単体ナトリウム及び単体硫黄に反応されていた。
【０１０４】
固体電解質を、次いで、８０ｂａｒの液圧で、上述の実施例１に記載されたように破壊し、この場合、あまり激しい反応は観察されなかった。
【０１０５】
セル内部の温度上昇は、数分にわたりゆっくりと進行し、わずかな箇所でだけ約４７０℃に達した。この圧力は、セル内部で、１分間で０．６ｂａｒ（絶対圧）に上昇しただけであり、破裂板は損なわれなかった。セル内での圧力上昇は、相変わらずナトリウム硫黄セルの通常の作動圧力の範囲内であった。
【０１０６】
この試験によって、中間層Ｓは、ナトリウム硫黄セルの電解質の破壊時に、制御できない爆発的な反応を妨げ、それによりこのようなセルの安全性を高めることを示した。
【図１】
0006671291.tif 000002